(57)【要約】【課題】良好な装飾性を有する上、良好な可視光線透過性を有すると共に、水分吸収性と優れた水分蒸発性（乾燥性）を有し、比較的幅広く貼付しても見栄えを損なうことがない結露水吸収シートを提供する。【解決手段】不織布と、その一方の面に順に積層された透明フィルム及び粘着剤層とから構成された結露水吸収シートであり、該結露水吸収シートの乾燥状態での可視光線透過率が４０％以上の結露水吸収シートである。【選択図】図１
2005076189.tif 000002
【特許請求の範囲】
【請求項１】
不織布と、その一方の面に順に積層された透明フィルム及び粘着剤層とから構成された結露水吸収シートであり、該結露水吸収シートの乾燥状態での可視光線透過率が４０％以上であることを特徴とする結露水吸収シート。
【請求項２】
不織布が、パルプ繊維及び／又はレーヨン繊維からなり、かつ繊維の密の部分が格子部を形成すると共に、繊維の疎の部分が格子枠内を形成してなる請求項１記載の結露水吸収シート。
【発明の詳細な説明】
【技術分野】
【０００１】
本発明は、結露水吸収シートに関し、さらに詳しくは、良好な装飾性を有し、良好な可視光線透過性を有すると共に、水分吸収性と優れた水分蒸発性（乾燥性）を有し、建物の窓や戸などのガラス面を始め、内壁面などに発生する結露水を吸収するのに好適な結露水吸収シートに関するものである。
【背景技術】
【０００２】
夜間での気温低下のために、建物の窓や戸などのガラス面、内壁面、洗面所の壁などの温度が室内湿分に対して露点以下になると、上記ガラス面や壁面などに結露水が発生する。特に、外気の温度が低く、室内の温度が高い冬季には、多量の結露水が発生しやすい。窓ガラスなどに発生した結露水は、流れ落ちてしまう場合が多く、この流れ落ちる結露水により、窓枠部周辺の木部などが濡れたり、床や絨毯が湿ったり、窓に掛けてあるカーテンが濡れたりし、これがかび、汚れ、腐食などの発生原因となるため、従来、結露水吸収シートを用いて、結露水を吸収する方法が採られている。
この結露水吸収シートは、一般に不織布などの吸水性に優れる材料からなる吸水層の裏面に粘着剤層が設けられてなるシートであって、該粘着剤層を介して窓ガラスなどの結露水が発生する場所に貼り付けて、吸水層で結露水を吸収するものである。このような結露水吸収シートは、吸水層に用いる不織布などの厚みを増やすことにより、吸水性を高めることができるため、多量の結露水が発生する場合にも、用いることができる。
しかしながら、吸水層に不織布が用いられている従来の結露水吸収シートは、不織布が白など不透明であるため、窓ガラスなどに貼り付けた際に可視光線をさえぎり、室内を暗くすると共に、見栄えが悪く不格好であるという欠点を有しており、特に吸水性を高めるために吸水層を厚くしたものは、不透明であり、不格好である。
また、貼り付けた際に目立たないように、窓枠やアルミサッシの色に合わせて茶色や灰色に着色された結露水吸収シートも開発されているが、不格好さの改善効果は不十分である。さらに、結露水吸収シートの裏面に設けられる両面粘着シートに模様を施すことにより、例えば窓ガラスに結露水吸収シートを貼り付けた際の屋外からの見栄えを良くする技術が開示されている（例えば、特許文献１参照）。しかしながら、この技術では、表面の不格好さを改善することは不可能である。
そこで、装飾性を向上させた結露水吸収シートとして、印刷が施されてなる化粧層、不織布からなる基材層、フィルム層及び粘着剤層が順次積層されてなる結露水吸収シートが開示されている（例えば、特許文献２参照）。この結露水吸収シートにおいては、化粧層として、印刷が施された織布、編布、不織布、通気性を有する多孔質フィルムなどが用いられると共に、該化粧層と基材の不織布とが一体化されており、装飾性は確かに向上したものとなっている。
しかしながら、このような吸水層に不織布を用いた従来の結露水吸収シートは、下記の共通欠点を有している。
すなわち、表面の装飾性を向上させても、吸水層に用いられる不織布が不透明であることから、窓ガラスなどに結露水吸収シートを貼付する場合、窓ガラス本来の機能である透明性（可視光線透過性）の低下を抑えるためには、幅の小さい結露水吸収シートの使用は避けられない。その結果、結露水を十分に吸収させるには、吸水層（不織布）を厚くしなければならず、それにより、見栄えが悪くなると共に、吸収した水分の蒸発に長時間を要するなど、不都合が生じる。夜間の外気温の低下により生じた結露水は、結露水吸収シートの吸水層（不織布）に吸収され、この吸収された水分は、昼間の外気温の上昇により蒸発（乾燥）する。このような吸水−乾燥のサイクルは、１日の間で起こるのが理想的であるが、前記のように水分の蒸発に長時間を要すると、昼間の外気温の上昇で吸水層に吸収された水分が蒸発しきれず、その結果、夜間に生じた結露水を十分に吸収できない場合が生じる。
【特許文献１】登録実用新案第３０２９５５７号公報
【特許文献２】特開２０００−７１３６３号公報
【発明の開示】
【発明が解決しようとする課題】
【０００３】
本発明は、このような従来の結露水吸収シートが有する欠点を克服し、良好な装飾性を有する上、良好な可視光線透過性を有すると共に、水分吸収性と優れた水分蒸発性（乾燥性）を有し、比較的幅広く貼付しても見栄えを損なうことがなく、建物の窓や戸などのガラス面を始め、内壁面などに発生する結露水を吸収するのに好適な結露水吸収シートを提供することを目的としてなされたものである。
【課題を解決するための手段】
【０００４】
本発明者らは、前記の優れた機能を有する結露水吸収シートを開発すべく鋭意研究を重ねた結果、吸水層に良好な可視光線透過性と良好な装飾性を有する不織布を用い、その一方の面に透明フィルム及び粘着剤層を積層してなり、かつ可視光線透過率がある値以上の結露水吸収シートがその目的に適合し得ることを見出し、この知見に基づいて本発明を完成するに至った。
すなわち、本発明は、
（１）不織布と、その一方の面に順に積層された透明フィルム及び粘着剤層とから構成された結露水吸収シートであり、該結露水吸収シートの乾燥状態での可視光線透過率が４０％以上であることを特徴とする結露水吸収シート、及び
（２）不織布が、パルプ繊維及び／又はレーヨン繊維からなり、かつ繊維の密の部分が格子部を形成すると共に、繊維の疎の部分が格子枠内を形成してなる第１項記載の結露水吸収シート、
を提供するものである。
【発明の効果】
【０００５】
本発明によれば、良好な装飾性を有し、良好な可視光線透過性を有すると共に、水分吸収性と優れた水分蒸発性（乾燥性）を有し、比較的幅広く、面積を広く貼付しても見栄えを損なうことがなく、建物の窓や戸などのガラス面を始め、内壁面などに発生する結露水を吸収するのに好適な結露水吸収シートを提供することができる。
【発明を実施するための最良の形態】
【０００６】
本発明の結露水吸収シートは、不織布の一方の面に透明フィルム及び粘着剤層が順に積層された構造を有している。
本発明においては、前記不織布として、適度の水分吸収性と優れた水分蒸発性（乾燥性）を有すると共に、得られる結露水吸収シートの乾燥状態における可視光線透過率が４０％以上となるような可視光線透過性を有するものが用いられる。このような性状を有する不織布に用いられる繊維としては、綿、麻、絹、ウール、パルプ、レーヨン、ナイロン、ビニロン繊維などを例示することができ、これらの繊維は１種用いてもよく、２種以上を組み合わせて用いてもよい。これらの中では、綿、麻、絹、ウール、パルプ及びレーヨン繊維が好ましく、特にパルプ繊維又はレーヨン繊維あるいはそれらの混合繊維が好適である。なお、吸水性をそこなわない範囲で、アクリル、ポリエステル、ポリプロピレン、ポリエチレン繊維を加えることができる。
また、当該不織布の形状としては、図２の斜視図に示すように前述のような可視光線透過性を付与するために、繊維の密の部分（坪量換算で２０〜５０ｇ／ｍ2）が格子部Ａを形成すると共に、繊維の疎の部分（坪量換算で２〜１５ｇ／ｍ2）が格子枠内Ｂを形成している形状の不織布が好ましい。上記格子部の一辺の長さ（Ｌ、ｌ）については特に限定されないが、不織布の強度及び可視光線透過率などの面から、通常２〜２０ｍｍ程度、好ましくは３〜１５ｍｍの範囲である。また、格子部自体の幅（Ｒ、ｒ）は、通常０.３〜５ｍｍ程度、好ましくは０.５〜３ｍｍの範囲である。このような不織布を用いた本発明の結露水吸収シートは、窓ガラスなどに貼付した場合、良好な装飾性及び良好な可視光線透過性を付与することができる。
【０００７】
当該不織布の坪量については特に限定されないが、取扱い性、強度及び可視光線透過率などの面から、通常１０〜６０ｇ／ｍ2程度、好ましくは１５〜３０ｇ／ｍ2の範囲である。また、当該不織布の水分吸収量は、通常３０〜３００ｇ／ｍ2程度、好ましくは５０〜２００ｇ／ｍ2の範囲である。
本発明の結露水吸収シートにおいては、幅広く貼付しても、可視光線を良好に透過し、良好な装飾性を有することから、見栄えを損なうことがない上、同程度の結露水を吸収した従来の結露水吸収シートに用いられる不織布に比べて、当該不織布は水分の蒸発速度が極めて速く、夜間の気温低下により生じた結露水を吸収し、昼間の気温上昇により吸収水分を蒸発させる１日のサイクルを容易に行うことができる。
当該不織布の製造方法については、前記性状を有する不織布が得られる方法であればよく、特に制限はないが、一般的には湿式法が好ましく用いられる。また、この不織布は、所望により、適当な色調に着色したものであってもよい。
【０００８】
本発明において、前記不織布の一方の面に積層される透明フィルムとしては、透明性を有し、かつ該不織布を補強し得る機械的強度を有するフィルムであればよく、特に限定されず、様々な素材のフィルムを用いることができる。このような透明フィルムとしては、例えばポリエチレン、ポリプロピレン、各種オレフィン系共重合体などのポリオレフィン系樹脂、ポリエチレンテレフタレート、ポリエチレンナフタレートなどのポリエステル系樹脂、ポリスチレン系樹脂、ポリ塩化ビニル系樹脂、ポリ塩化ビニリデン系樹脂、アクリル系樹脂、ポリカーボネート系樹脂、ポリアミド系樹脂、ポリウレタン系樹脂など、及びこれらの混合物からなるフィルムを挙げることができる。これらの透明フィルムは、無延伸フィルム及び延伸フィルムのいずれであってもよい。
これらの透明フィルムは、その表面及び／又は裏面に設けられる各層との密着性を向上させるために、所望により酸化法や凹凸化法などの表面処理を施すことができる。上記酸化法としては、例えばコロナ放電処理、クロム酸処理（湿式）、火炎処理、熱風処理、オゾン・紫外線照射処理などが挙げられ、また、凹凸化法としては、例えばサンドブラスト法、溶剤処理法などが挙げられる。これらの表面処理法はフィルムの種類に応じて適宜選ばれるが、一般にはコロナ放電処理法が効果及び操作性などの面から、好ましく用いられる。また、プライマー層を設けるプライマー処理を施すこともできる。
本発明においては、前記透明フィルムの厚さは特に制限はないが、通常５〜８０μｍ、好ましくは１０〜５０μｍの範囲で選定される。
この透明フィルムを前記不織布の一方の面に積層する方法については特に制限はなく、従来公知の種々の方法を用いることができるが、一般的には、加熱時に接着性を示す接着剤、例えば塩素化ポリオレフィン樹脂、ポリウレタン系樹脂、アクリル系樹脂、ビニル系樹脂、酢酸ビニル系樹脂、ポリエステル系樹脂、エチレン−酢酸ビニル共重合体樹脂、アクリル−酢酸ビニル共重合体樹脂、ポリアミド系樹脂、アイオノマー系樹脂などを主成分とする公知の接着剤を用い、加圧下に加熱融着させる方法などが好ましく用いられる。この接着剤層の厚さは、通常１〜２０μｍ程度である。
【０００９】
本発明の結露水吸収シートにおいて、前記透明フィルムの不織布側とは反対側の面（裏面側）に設けられる粘着剤層を構成する粘着剤としては、耐水性があり、当該結露水吸収シートを貼り替えのために剥がす際に、被着体から容易に剥離し、かつ糊残りが生じないような再剥離性粘着剤が好ましい。この再剥離性粘着剤としては特に制限はなく、従来再剥離性粘着剤として公知の粘着剤の中から、適宜選択して用いることができるが、中でもアクリル系再剥離性粘着剤が、粘着性能、耐候性、再剥離性などの性能の点から好適である。
この粘着剤層の厚さは、通常５〜１００μｍ、好ましくは１０〜６０μｍの範囲で選定される。
【００１０】
本発明においては、結露水吸収シート使用時まで、粘着剤層を保護するために、前記粘着剤層の上に、剥離シートを設けることができる。この剥離シートとしては、例えばグラシン紙、コート紙、ラミネート紙などの紙及びポリエチレンテレフタレート、ポリエチレン、ポリプロピレンなどの各種プラスチックフィルムにシリコーン樹脂、フッ素樹脂、長鎖アルキル系樹脂などの剥離剤を塗布し剥離剤層を形成したものが挙げられる。剥離シートの厚さは一般には１５〜３００μｍ、好ましくは２０〜１５０μｍの範囲である。
また、本発明において、透明フィルムの裏面側に設けられる粘着剤層には、被着体に貼付する場合、空気留まりが残留することなく、きれいに密着性よく貼付し得るように、空気流通経路を設けることが好ましい。図３（ａ）及び図３（ｂ）は、それぞれ本発明で用いられる粘着剤層の異なる例を説明する斜視図であって、該空気流通経路は、図３（ａ）に示すように例えば（１）複数の半球面状凸部を有する粘着剤層ａを透明フィルム３上に所定の間隔で設けることにより、あるいは図３（ｂ）に示すように（２）粘着剤層ｂとして両端部が透明フィルム３の端縁部で開口してなる凹条溝ｃを間隔を開けて複数設けることなどにより、形成することができる。
前記（１）の複数の半球面状凸部を有する粘着剤層を所定の間隔に設ける方法としては、例えば（イ）剥離シートの剥離処理面に、対応する形状の粘着剤層を形成し、これを透明フィルム上に転写し、複数の半球面状凸部を有する粘着剤層を設ける方法、（ロ）透明フィルム上に平坦な粘着剤層を直接設け、エンボスロールと接触させる方法、（ハ）透明フィルム上にスクリーン印刷法などで、複数の半球面状凸部を有する粘着剤層を直接設ける方法、などを採用することができる。
【００１１】
一方、前記（２）の粘着剤層に凹条溝を間隔を開けて複数設ける方法としては、例えば（ニ）透明フィルム上に表面に間隔を開けて設けられた複数の連続凸条部からなる粘着剤層を有する剥離シートを、貼合する転写方法、（ホ）表面に間隔を開けて設けられた複数の連続凸条部を有する剥離シートの該剥離剤層表面に、粘着剤層を形成したのち、上記粘着剤層に透明フィルムを貼合する方法、また、（ヘ）透明フィルム上に櫛形ブレードなどを用いて、複数の筋状の粘着剤層を設ける方法、などを採用することができる。
【００１２】
本発明の結露水吸収シートは、このような構造の粘着剤層を有することから、使用する際に該粘着剤層を被着体に当接し、スキージや指などで圧をかけながら貼ることにより、隣接する凸部間や凹条溝が空気流通経路となって、空気が抜け出し、空気留まりが残留することがないので、幅広のシートでも容易に密着性よく、きれいに貼付することができる。
【００１３】
本発明の結露水吸収シートは、乾燥状態での可視光線透過率が、通常４０％以上、好ましくは５０％以上である。また、その上限については特に制限はないが、通常８０％程度である。このように、本発明の結露水吸収シートは良好な可視光線透過性を有し、すり硝子的な良好な装飾性を有することから、窓ガラスなどに比較的幅広く貼付しても、窓ガラスとしての機能や見栄えをあまり損なうことがない。しかも、この場合、水分蒸発速度（乾燥速度）が従来品に比べて格段に速いというメリットがある。
なお、前記可視光線透過率は、ＪＩＳ Ａ ５７５９に準じて測定した値である。またこの可視光線透過率は、結露水を吸収し、ウェット状態になると、さらに高くなる。
本発明の結露水吸収シートにおいては、所望により防かび剤を、不織布を構成する繊維、透明フィルム、粘着剤層及び透明フィルムと不織布間に設けられる接着剤層の中から選ばれる少なくとも１つに含有させることができる。
図１は、本発明の結露水吸収シートの構成の１例を示す断面図である。結露水吸収シート１０は、不織布１の一方の面に接着剤層２を介して透明フィルム３及び粘着剤層４が順に積層されており、さらに該粘着剤層４上に剥離シート５が貼着された構造を有している。
【実施例】
【００１４】
次に、本発明を実施例により、さらに詳細に説明するが、本発明は、これらの例によってなんら限定されるものではない。
実施例１
厚さ２０μｍの二軸延伸ポリプロピレンフィルム［東洋紡績社製、商品名「ＯＰ２０」］の一方の面に、ポリウレタン系接着剤［大日本インキ化学工業社製、商品名「ディックドライ  ＬＸ−５００／ｋｗ−７５」］を、乾燥厚さ５μｍに塗布形成し、これにパルプ繊維とレーヨン繊維の混合繊維からなる坪量２０ｇ／ｍ2の格子状（格子の一辺の長さ５ｍｍ、幅（平均）１.５ｍｍの正方形状、格子部の坪量３２.５ｇ／ｍ2、格子枠内の坪量７.５ｇ／ｍ2）模様の不織布［三和製紙社製、商品名「Ａ−３０６」］を積層し、加熱接着させた。
次に、厚さ２５μｍの剥離シート［三菱化学ポリエステルフィルム社製、商品名「ＭＲＦ２５」］の剥離処理面に、アクリル系粘着剤［サイデン化学社製、商品名「ＡＴ２０８」］を用い、厚さ３０μｍ、幅１５ｍｍの粘着剤層部と、幅１５ｍｍの粘着剤層無形成部を交互に形成し、両端部が透明フィルムの端縁部で開口してなる凹条溝が間隔を開けて設けられた粘着剤層を形成したのち、前記不織布側とは反対側のポリプロピレンフィルム面に、上記剥離シートを該粘着剤層が接するように貼着することにより、長さ１００ｃｍ、幅４０ｃｍの結露水吸収シートを作製した。
この結露水吸収シートについて、剥離シートを剥がして、乾燥状態での可視光線透過率を、ＪＩＳ Ａ ５７５９に準じて測定したところ、５７％であった。また、飽和吸水状態での可視光線透過率は６７％であった。
上記の結露水吸収シートから、０.１ｍ2（長さ５０ｃｍ、幅２０ｃｍ）のサイズのものを切り出し、剥離シートを剥がしてガラス板に貼付し、試料を作製した。
この試料を、水中に２０秒間浸漬したのち、取出して重量を測定し、ｍ2当たりの水分吸収量を求めた。
試料の水分吸収量は９５ｇ／ｍ2であった。
この水分吸収試料について、第１表に示す乾燥条件で乾燥試験を行った。これらの結果を第１表に示す。なお、乾燥条件は、温度、湿度（ＲＨ）が一定となる内気循環型の恒温恒湿室に試料を所定時間放置する。
【００１５】
【表１】
2005076189.tif 000003
【００１６】
第１表から分かるように、本発明の結露水吸収シートは、６０分間で吸収した水分はほぼ完全に蒸発する。
【産業上の利用可能性】
【００１７】
本発明の結露水吸収シートは、良好な装飾性を有する上、良好に可視光線を透過し得ると共に、適度の水分吸収性と優れた水分蒸発性（乾燥性）を有し、比較的幅広く貼付しても見栄えを損なうことがなく、建物の窓や戸などのガラス面を始め、内壁面などに発生する結露水を吸収するのに好適に用いられる。
【図面の簡単な説明】
【００１８】
【図１】本発明の結露水吸収シートの構成の１例を示す断面図である。
【図２】本発明で用いる不織布を説明する斜視図である。
【図３（ａ）】本発明で用いられる粘着剤層の１例を説明する斜視図である。
【図３（ｂ）】本発明で用いられる粘着剤層の別の例を説明する斜視図である。
【符号の説明】
【００１９】
１  不織布
２  接着剤層
３  透明フィルム
４  粘着剤層
５  剥離シート
１０  結露水吸収シート
【図１】
2005076189.tif 000004
【図２】
2005076189.tif 000005
【図３（ａ）】
2005076189.tif 000006
【図３（ｂ）】
2005076189.tif 000007